(57)【要約】【解決手段】樹脂基材とゴムとが接合されてなるゴム系複合材料の製造方法であって、該樹脂基材表面上に銅化合物薄膜を形成し、次いで該銅化合物薄膜上にゴム組成物を加熱加硫して圧着することを特徴とするゴム系複合材料の製造方法。【効果】本発明によれば、銅化合物薄膜を用いることにより、樹脂基材とゴムとの高い接着性を得ることができる。特に、これまで加硫接着により樹脂基材との接着性を得ることができなかった高硫黄配合ゴム組成物と樹脂基材との高い接着性を得ることが可能となり、これにより、優れた特性を有するゴム系複合材料を与えることができる。【選択図】      なし【特許請求の範囲】
【請求項１】
樹脂基材とゴムとが接合されてなるゴム系複合材料の製造方法であって、該樹脂基材表面上に銅化合物薄膜を形成し、次いで該銅化合物薄膜上にゴム組成物を加熱加硫して圧着することを特徴とするゴム系複合材料の製造方法。
【請求項２】
銅化合物薄膜が、酸素、窒素、炭素及び硫黄から選ばれる少なくとも１種を含有することを特徴とする請求項１記載のゴム系複合材料の製造方法。
【請求項３】
銅化合物薄膜が、ＣｕxＯ1-x（０＜ｘ＜１）で表される銅酸化物であることを特徴とする請求項２記載のゴム系複合材料の製造方法。
【請求項４】
銅化合物薄膜が、ＣｕyＮ1-y（０＜ｙ＜１）で表される銅窒化物であることを特徴とする請求項２記載のゴム系複合材料の製造方法。
【請求項５】
銅化合物薄膜が、ＣｕzＣ1-z（０＜ｚ＜１）で表される銅炭化物であることを特徴とする請求項２記載のゴム系複合材料の製造方法。
【請求項６】
銅化合物薄膜が、ＣｕwＳ1-W（０＜ｗ＜１）で表される銅硫化物であることを特徴とする請求項２記載のゴム系複合材料の製造方法。
【請求項７】
銅化合物薄膜を乾式メッキ法にて形成することを特徴とする請求項１乃至６のいずれか１項記載のゴム系複合材料の製造方法。
【請求項８】
乾式メッキ法が、反応性スパッタ法であることを特徴とする請求項７記載のゴム系複合材料の製造方法。
【請求項９】
ゴム組成物が、硫黄又は有機硫黄化合物を含有するものであることを特徴とする請求項１乃至８のいずれか１項記載のゴム系複合材料の製造方法。
【請求項１０】
ゴム組成物が、高硫黄配合ゴム組成物であることを特徴とする請求項９記載のゴム系複合材料の製造方法。
【発明の詳細な説明】
【０００１】
【発明の属する技術分野】
本発明は、樹脂基材とゴムとが接合されてなるゴム系複合材料の製造方法に関し、特に、樹脂基材上にゴム組成物を加硫圧着することにより樹脂基材とゴムとを接合するゴム系複合材料の製造方法に関する。
【０００２】
【従来の技術】
タイヤ、ベルト等の補強材などに用いられる樹脂基材とゴムとが接合された複合材料としては、樹脂基材にゴム組成物を加硫圧着することにより樹脂基材とゴムを接合したものがあるが、このような材料の場合、基材やゴムの特性と共に、基材とゴムとの接着性が材料としての特性を大きく左右し、また、優れたゴム系複合材料であるためには、機能性、信頼性、耐久性等の材料特性の面に加え、コスト面でも単体材料より優れていなければならないため、これまで種々の手法を駆使して製造方法の開発がなされてきた。
【０００３】
このような複合材料の製造方法のひとつとして、例えば、ゴム−プラスチック積層型複合材料において、プラスチック基材の表面に湿式メッキや乾式メッキにより黄銅やコバルト等の金属薄膜を形成し、ゴム組成物を加硫接着する方法が用いられているが、用いられる金属が高価であるため複合材料のコストアップとなるという問題がある。
【０００４】
また、金属銅には、他の金属と比較して価格が安いという魅力があり、上記金属薄膜として使用するための検討が種々なされてきたが、金属銅は硫黄との反応性が非常に高く、硫黄を含むゴム組成物を用いた場合の接着性に劣るだけでなく、空気中でも酸化されやすいとの理由から、十分な接着性を得ることができず、実質的にはゴム系複合材料の製造には使用されていなかった。特に、高硫黄配合ゴム組成物を用いて複合材料を製造するような場合、金属銅は硫黄との反応性が高すぎるため、接着性には特に問題があった。なお、この発明に関連する先行技術文献情報としては以下のものがある。
【０００５】
【特許文献１】
特開昭５７−１９７１５９号公報
【特許文献２】
特開２００２−１７２７２１号公報
【０００６】
【発明が解決しようとする課題】
本発明は、上記事情に鑑みなされたものであり、樹脂基材とゴムとを接合したゴム系複合材料において、樹脂基材とゴムとが高い接着性を有すると共に、ゴム系複合材料を低コストで製造することができる方法を提供することを目的とする。
【０００７】
【課題を解決するための手段及び発明の実施の形態】
本発明者は、上記目的を達成するため鋭意検討を重ねた結果、樹脂基材表面に気相成長法等の乾式メッキなどにより銅化合物薄膜を形成し、この上にゴム組成物を加熱加硫して圧着することにより、硫黄を含有するゴム組成物と薄膜との反応性をコントロールして高い接着性を有するゴム系複合材料を得ることができ、更にゴム組成物として高硫黄配合ゴム組成物を用いた場合においても、接着性が良好であることを知見し、本発明をなすに至った。
【０００８】
即ち、本発明は、樹脂基材とゴムとが接合されてなるゴム系複合材料の製造方法であって、該樹脂基材表面上に銅化合物薄膜を形成し、次いで該銅化合物薄膜上にゴム組成物を加熱加硫して圧着することを特徴とするゴム系複合材料の製造方法を提供する。
【０００９】
以下、本発明につき更に詳述する。
本発明において、ゴム系複合材料は、樹脂基材表面上に銅化合物薄膜を形成し、次いでこの銅化合物薄膜上にゴム組成物を加熱加硫して圧着することにより製造する。
【００１０】
樹脂基材としては、プレート状、シート状、フィルム状、粒状、繊維状等の種々の形状が適用可能であるが、特に、プレート状、シート状、フィルム状のものが好適である。また、樹脂材質は、特に制限されず、種々のものが適用可能であるが、特に、ポリエチレン、ポリプロピレン、ポリスチレン等の炭化水素系樹脂、ポリエチレンテレフタレート等のポリエステル樹脂、ポリカーボネート樹脂などを挙げることができる。
【００１１】
また、上記樹脂基材上に形成される銅化合物薄膜は、特に制限されるものではないが、酸素、窒素、炭素及び硫黄から選ばれる少なくとも１種を含有する銅化合物であることが好ましく、銅酸化物、銅窒化物、銅炭化物、銅硫化物等やこれらの２種以上を含有するものを好ましく挙げられるが、なかでも銅化合物薄膜が、ＣｕxＯ1-x（０＜ｘ＜１、特に０．５≦ｘ＜１）で表される銅酸化物、ＣｕyＮ1-y（０＜ｙ＜１、特に０．５≦ｙ＜１）で表される銅窒化物、ＣｕzＣ1-z（０＜ｚ＜１、特に０．５≦ｚ＜１）で表される銅炭化物、又はＣｕwＳ1-w（０＜ｗ＜１、特に０．５≦ｗ＜１）で表される銅硫化物であることが好ましい。
【００１２】
上記銅化合物薄膜は、特に制限されるものではないが、銅化合物を物理的気相成長法（ＰＶＤ）又は化学的気相成長法（ＣＶＤ）等の乾式メッキにより形成することができる。ＰＶＤ又はＣＶＤにより上記薄膜を形成することは、無溶媒であるため環境への負荷が少ないという利点がある。
【００１３】
本発明に適用しうるＰＶＤ法としては、抵抗加熱蒸着、電子ビーム加熱蒸着等の真空蒸着法、分子線エピタキシー法、レーザーアブレーション法、直流スパッタ、高周波スパッタ、マグネトロンスパッタ、ＥＣＲスパッタ等のスパッタ法、高周波イオンプレーティング等のイオンプレーティング法、又はイオン化クラスタービーム等のイオンビーム法などが挙げられる。また、ＣＶＤ法としては、常圧ＣＶＤ、有機金属ＣＶＤ、光波ＣＶＤ等の熱ＣＶＤ法、又は直流プラズマＣＶＤ、高周波プラズマＣＶＤ、マイクロ波プラズマＣＶＤ、ＥＣＲプラズマＣＶＤ等のプラズマＣＶＤ法が挙げられる。これらのうち、スパッタ法が好適に用いられ、特に好適にはマグネトロンスパッタ法が用いられる。
【００１４】
本発明の銅化合物薄膜の形成には、特に、銅ターゲットを反応性ガス中でスパッタする反応性スパッタ法を用いることが好ましい。スパッタ条件としては、例えば、雰囲気ガスとしてＡｒ，Ｈｅ，Ｎｅ，Ｋｒ等の不活性ガス、特にＡｒを必要に応じて使用し、反応性ガスとして、例えば、銅酸化物薄膜を成膜する場合はＯ2，Ｈ2Ｏ等、銅窒化物薄膜を成膜する場合はＮ2，ＮＨ3等、銅炭化物薄膜を成膜する場合はＣＨ4，Ｃ2Ｈ2等、銅硫化物薄膜を成膜する場合はＨ2Ｓ等を混合したものを用いて成膜することが好ましい。上記不活性ガスと反応性ガスとの混合比（供給ガスの体積比）は９９／１〜０／１００（不活性ガス／反応性ガス）、特に９９／１〜２０／８０であることが好ましい。
【００１５】
また、スパッタ時のガス圧はスパッタできる圧力であれば特に制限されないが、好ましくは１×１０-2〜５×１０2Ｐａ、より好ましくは５×１０-2〜１×１０-1Ｐａである。また、電源（ターゲットへの供給電源）は直流、交流のいずれでもよく、交流の場合の周波数も公知の範囲のものを用いることができる。特に、直流電源、高周波（ｒｆ）電源等が好適に用いられるが、パルス電源を用いてもよい。
【００１６】
また、必要に応じて基材にバイアス電圧を印加してもよい。その場合、交流、直流いずれのバイアスも可能である。交流の場合はパルス又は高周波（ｒｆ）が好ましく、直流の場合の印加電圧は−１〜＋１ｋＶの範囲が好ましい。
【００１７】
スパッタ法が好ましい理由としては、第１に基材表面の温度が低温で成膜可能であること、第２に通常は成膜時の圧力が１×１０-2〜５×１０2Ｐａと比較的高く、基材からのアウターガスによる影響が少ないこと、第３にターゲットからスパッタした粒子は、直進して基材表面に到達する前にアルゴン（Ａｒ）等の雰囲気ガスにより散乱される可能性が高く、いわゆる「回り込み」が起きやすいことが挙げられる。即ち、スパッタ法では、この「回り込み」により基材の形状がプレート状、シート状、フィルム状のものだけでなく、複雑な形状をしているものにも成膜することが可能である。
【００１８】
なお、スパッタ法としてはターゲットと基材との間に誘導性プラズマを発生させてスパッタ中の粒子を活性化する、いわゆるイオン化マグネトロンスパッタ法も可能である。
【００１９】
このような方法により形成される銅化合物薄膜の平均膜厚は、通常１×１０-10〜１×１０-5ｍ、好ましくは１×１０-9〜１×１０-6ｍ、より好ましくは５×１０-9〜５×１０-7ｍであることが望ましい。ここで、平均膜厚とは、基材表面に形成された膜の平均厚さである。この膜厚が薄すぎると接着性が不十分となる場合があり、一方、厚すぎると膜の内部応力により基材から剥離しやすくなる傾向にある。
【００２０】
このような銅化合物薄膜は、基材の表面にゴム組成物との硫化反応によって接着性を保つことができる程度の膜厚に形成されていればよく、必ずしも基材表面全体に均一膜厚で形成されていなくてもよい。なお、成膜中又は成膜後に大気中に曝された際に、銅化合物薄膜と大気中の酸素や水蒸気とが反応し、膜中に酸素や水素などの微量の不純物が混入することがあるが、本発明の銅化合物薄膜には、このような微量の不純物を含有するものも含まれる。
【００２１】
更に、必要に応じて、銅化合物薄膜の成膜前に、樹脂基材の膜を形成する表面をクリーニングして清浄化することができる。クリーニング方法としては、溶剤洗浄や低圧プラズマ法等の放電処理による洗浄などを好適に用いることができ、いくつかのクリーニング方法を組み合わせて洗浄効果を上げることもできる。また、必要に応じて、銅化合物薄膜の成膜後にプラズマ処理、イオンインプランテーション、イオン照射、熱処理等を施して、膜の表面状態、反応性、内部応力を向上させることも可能である。
【００２２】
本発明において、使用するゴム組成物は、特に制限されるものではなく、タイヤやベルトにおいて慣用されるゴム組成物、例えば、基材ゴム成分として天然ゴム、合成ゴム又はその両方を用い、加硫剤、加硫促進剤、補強材、老化防止剤、軟化剤等を適宜配合したものを用いることができるが、特に、硫黄又は有機硫黄化合物を硫黄成分として含有するものであることが好ましい。特に、本発明は、これら硫黄成分の含有量が、硫黄の場合は基材ゴム１００重量部に対して０．２〜８重量部、特に０．５〜８重量部、とりわけ１〜６重量部、有機硫黄化合物の場合は基材ゴム１００重量部に対して０．２〜８重量部、特に０．５〜８重量部、とりわけ１〜５重量部配合された、高硫黄配合ゴム組成物を用いた場合においても、高い接着性を得ることが可能である。
【００２３】
また、本発明において、樹脂基材とゴムとの複合材料は、樹脂基材がプレート状、シート状、フィルム状のものの場合、シート状に成形した未加硫の上記ゴム組成物を、上記銅化合物薄膜をその片面又は両面に形成した樹脂基材の片面又は両面に重ね合わせ、これらをプレス又はロール等により、ゴム組成物を加熱加硫しながら圧着することにより製造することができる。なお、加硫条件（温度、時間）等は公知の条件を採用することができる。
【００２４】
【実施例】
以下、実施例及び比較例を挙げて本発明を具体的に説明するが、本発明は下記実施例に限定されるものではない。
【００２５】
［実施例１〜４］
ポリエステルシート（ポリエチレンテレフタレートシート、厚さ１８８μｍ）の表面を表１に示す条件にて低圧プラズマ法でクリーニングした後、同じく表１に示す条件にて、銅をターゲットとして用い、マグネトロンスパッタリング法にてスパッタして銅酸化物薄膜を成膜した。
【００２６】
次に、表２に示す配合のゴム組成物をシート状（厚さ１ｍｍ）に成形し、これを上記銅酸化物薄膜を成膜したポリエステルシートに貼り合わせて、電熱プレスにより加熱加硫（１６０℃×７分）、圧着することによりゴム−ポリエステル複合材料を得た。
【００２７】
得られたゴム−ポリエステル複合材料の接着性を、ゴム−ポリエステル間で剥離させる方法で評価した結果を表３に示す。
【００２８】
［比較例１］
成膜時に反応性ガス（Ｏ2）を使用せずに、表１に示す条件で銅薄膜を成膜した以外は実施例と同様の方法でゴム−ポリエステル複合材料を得、実施例と同様の方法で接着性を評価した。結果を表３に併記する。
【００２９】
【表１】
2004188887.tif 000002
【００３０】
【表２】
2004188887.tif 000003
【００３１】
【表３】
2004188887.tif 000004
【００３２】
【発明の効果】
以上のように、本発明によれば、銅化合物薄膜を用いることにより、樹脂基材とゴムとの高い接着性を得ることができる。特に、これまで加硫接着により樹脂基材との接着性を得ることができなかった高硫黄配合ゴム組成物と樹脂基材との高い接着性を得ることが可能となり、これにより、優れた特性を有するゴム系複合材料を与えることができる。